КЕРАМИЧЕСКАЯ МАССА ДЛЯ ИЗГОТОВЛЕНИЯ ПЛИТ
CERAMIC MASS FOR PRODUCTION OF TILE

Изобретение относится к области технологии силикатов и касается составов керамических масс, которые могут быть использованы для изготовления облицовочных плит.
Известна керамическая масса следующего состава, мас.%: каолин 1,0-30,0; пластичная глина 1,0-35,0; глина средней пластичности 1,0-35,0; доломит 0-35,0; керамический череп 1,0-15,0 [1].
Задача изобретения состоит в повышении морозостойкости плит, полученных из керамической массы.
Технический результат достигается тем, что керамическая масса для изготовления плит, содержащая каолин, глину, керамический череп, доломит, дополнительно включает дунит и молотый бой листового стекла при следующем соотношении компонентов, мас.%: каолин 5,0-7,0; глина 71,3-71,5; керамический череп 5,0-7,0; доломит 0,5-0,7; дунит 7,0-9,0; молотый бой листового стекла 7,0-9,0.
В таблице приведены составы керамической массы для изготовления плит.
Таблица
Компоненты
Состав, мас.%:
1
2
Каолин
5,0
7,0
Глина
71,5
71,3
Керамический череп
5,0
7,0
Доломит
0,5
0,7
Дунит
9,0
7,0
Молотый бой листового стекла
9,0
7,0
Морозостойкость, циклы
90-100
90-100
В составе керамической массы могут быть качественные красные (кирпичные) глины и каолины любых месторождений. Может быть использован керамический череп, полученный обжигом используемых в производстве керамической массы глин до спекания.
Компоненты дозируют в требуемых количествах. Керамический череп, доломит, дунит, бой листового стекла размалывают до порошкообразного состояния, просеивают через сетку 008, смешивают с каолином, глиной и готовят керамическую массу с влажностью 9-13%. Из керамической массы прессуют облицовочные плиты. На поверхность плит напыляют слой цветной глазури или эмали и обжигают при температуре 1030-1080°C.
Источники информации
1. BG 62252 B1, 1999.